(57)【要約】【課題】レーザ光で可視情報記録層に可視情報を描画する場合に、可視情報記録層に対するレーザ光のフォーカシングが良好で、且つ、可視情報記録層に描画された可視情報のコントラストを向上させる。【解決手段】第１光記録媒体１０Ａは、第１積層体１２と第２積層体１４とを有する。第１積層体１２は、透明性の第１基板１８と、該第１基板１８上に形成されたデジタル情報記録層２０と、該デジタル情報記録層２０上に形成された反射層２２とを有する。第２積層体１４は、透明性の第２基板２４と、該第２基板２４上に形成された可視情報記録層２６と、該可視情報記録層２６上に形成された光吸収層２８とを有する。そして、第１積層体１２及び第２積層体１４が、反射層２２と光吸収層２８とが対向するように、接着層３０を介して貼り合わされている。【選択図】図１
2008084458.tif 000002
【特許請求の範囲】
【請求項１】
基板と、前記基板上に形成され、レーザ光の照射によって可視情報が記録される可視情報記録層とを有する光記録媒体において、
前記可視情報記録層の前記基板と反対側に光吸収層が形成されていることを特徴とする光記録媒体。
【請求項２】
請求項１記載の光記録媒体において、
前記光吸収層は、可視光の波長領域で、光透過率が１０％以下であることを特徴とする光記録媒体。
【請求項３】
請求項１記載の光記録媒体において、
前記光吸収層は、染料、顔料、金属微粒子又はこれらの混合物を有する黒色色材からなることを特徴とする光記録媒体。
【請求項４】
請求項１〜３のいずれか１項に記載の光記録媒体において、
前記光吸収層の厚みが５０〜１０００ｎｍであることを特徴とする光記録媒体。
【請求項５】
請求項１〜４のいずれか１項に記載の光記録媒体において、
前記基板の前記可視情報記録層側の面が粗面化されていることを特徴とする光記録媒体。
【請求項６】
請求項１〜４のいずれか１項に記載の光記録媒体において、
前記レーザ光の波長における前記可視情報記録層の複屈折率をｎ、ｋ、前記基板の屈折率をｎ0としたとき、前記基板と前記可視情報記録層との界面における反射率Ｒが
Ｒ＝｛（ｎ−ｎ0）2＋ｋ2｝／｛（ｎ＋ｎ0）2＋ｋ2｝
であり、
前記可視情報記録層は、前記レーザ光の波長における前記反射率ＲがＲ≧０．１６を満たすことを特徴とする光記録媒体。
【請求項７】
基板と、前記基板上に形成され、レーザ光の照射によって可視情報が記録される可視情報記録層とを有する光記録媒体において、
前記可視情報記録層の前記基板と反対側に光吸収層が形成され、
前記可視情報記録層の前記基板側に反射層が形成されていることを特徴とする光記録媒体。
【請求項８】
請求項７記載の光記録媒体において、
前記可視情報記録層の吸収スペクトルは、波長６６０ｎｍ±３０ｎｍの範囲に吸収極大値を持つことを特徴とする光記録媒体。
【請求項９】
請求項７又は８記載の光記録媒体において、
前記光吸収層は、染料、顔料、金属微粒子又はこれらの混合物を有する黒色色材からなることを特徴とする光記録媒体。
【請求項１０】
請求項７〜９のいずれか１項に記載の光記録媒体において、
前記基板の前記可視情報記録層側の面が粗面化されていることを特徴とする光記録媒体。
【請求項１１】
請求項１〜１０のいずれか１項に記載の光記録媒体において、
前記反射層の厚みが３〜３０ｎｍであることを特徴とする光記録媒体。
【請求項１２】
請求項１〜１１のいずれか１項に記載の光記録媒体において、
前記反射層は銀を含有することを特徴とする光記録媒体。
【発明の詳細な説明】
【技術分野】
【０００１】
本発明は、基板と、前記基板上に形成され、可視画像が記録される画像記録層とを有する光記録媒体に関し、特に、画像記録層にレーザ光によって可視画像を記録することが可能な光記録媒体に関する。
【背景技術】
【０００２】
近時、記録面に対する情報記録（デジタルデータ記録）に加え、光ディスクに対して、高コントラスト比の画像を記録することが可能な画像形成装置及び画像形成方法が提案されている（例えば、特許文献１〜４参照）。しかし、当該画像形成装置及び画像形成方法では、トラッキングをかけずに描画記録を行うため、描画の正確性や安定性に欠けてしまうといった問題がある。
【０００３】
そこで、可視画像が描画される可視情報記録層のレーザ光照射面側に反射層を形成する方法が提案されている（例えば特許文献５参照）。この方法では、「レーベル面側から照射されたレーザ光１０８が第２反射層１１１により反射された反射光１０９が安定し、この安定した反射光１０９によりフォーカシングが行われることにより、低出力のレーザ光を用いて、可視情報記録層１０５に鮮明な可視情報を記録することが可能となる。」ことが開示されている。
【０００４】
また、上述の特許文献５には、「第２反射層１１１の厚さは、第１反射層１０３と同様に、厚さの下限は通常３０ｎｍ、好ましくは５０ｎｍであり、上限は通常１５０ｎｍ、好ましくは１２０ｎｍである。」ことが開示されている。さらに、段落［００５４］には、第２反射層にはＡｕを用いて半透明反射層を形成することが開示されており、実施例では、第２反射層としてＡｕを用いて膜厚５ｎｍの半透明反射層を用いることが開示されている。
【０００５】
【特許文献１】特開２００４−００５８４８号公報
【特許文献２】特開２０００−１１３５１６号公報
【特許文献３】特開２００１−２８３４６４号公報
【特許文献４】特開２０００−１７３０９６号公報
【特許文献５】特開２００４−２１３８１１号公報
【発明の開示】
【発明が解決しようとする課題】
【０００６】
しかしながら、本発明者らが鋭意検討した結果、可視情報記録層のレーザ照射面側にＡｕを用いて第２反射層を設けた場合には、フォーカシングが良好であるものの、可視情報記録層に対してレーザ描画の鮮明度が不十分となることを見出した。
【０００７】
本発明はこのような課題を考慮してなされたものであり、レーザ光で可視情報記録層に可視情報を描画する場合に、可視情報記録層に対するレーザ光のフォーカシングが良好で、且つ、可視情報記録層に描画された可視情報のコントラストを向上させることができる光記録媒体を提供することを目的とする。
【課題を解決するための手段】
【０００８】
第１の本発明に係る光記録媒体は、基板と、前記基板上に形成され、レーザ光の照射によって可視情報が記録される可視情報記録層とを有する光記録媒体において、前記可視情報記録層の前記基板と反対側に光吸収層が形成されていることを特徴とする。
【０００９】
これにより、可視情報記録層に可視情報を描画した際、描画された部分で光散乱し、描画されていない部分で光が吸収されることで、コントラストが向上することとなり、視認性も良好となる。
【００１０】
そして、第１の本発明において、前記光吸収層は、可視光の波長領域で、光透過率が１０％以下であることが好ましい。
【００１１】
また、第１の本発明において、前記光吸収層は、染料、顔料、金属微粒子又はこれらの混合物を有する黒色色材にて構成することができる。例えばこれらの黒色色材をグリコールエーテル系、アルコール、キシレン等の溶剤に溶かして黒インキとし、この黒インキをスピンコート、塗布、スプレー噴射等の手法により可視情報記録層上に形成し、溶剤を蒸発させることで光吸収層を形成することができる。
【００１２】
また、第１の本発明において、前記光吸収層の厚みが５０〜１０００ｎｍであることが好ましい。
【００１３】
また、第１の本発明において、前記基板の前記可視情報記録層側の面が粗面化されていてもよい。
【００１４】
そして、第１の本発明において、前記レーザ光の波長における前記可視情報記録層の複屈折率をｎ、ｋ、前記基板の屈折率をｎ0としたとき、前記基板と前記可視情報記録層との界面における反射率Ｒが
Ｒ＝｛（ｎ−ｎ0）2＋ｋ2｝／｛（ｎ＋ｎ0）2＋ｋ2｝
で表される場合、前記可視情報記録層は、前記レーザ光の波長における前記反射率ＲがＲ≧０．１６を満たすことが好ましい。
【００１５】
レーザ光で可視情報記録層に可視情報を描画する場合、光吸収層の存在によって、レーザ光の反射光強度が低下するおそれがあるが、上述した反射率Ｒの関係を採用することで、可視情報記録層からフォーカシングするのに十分な反射光を得ることができる。
【００１６】
すなわち、レーザ光で可視情報記録層に可視情報を描画する場合に、可視情報記録層に対するレーザ光のフォーカシングが良好で、且つ、可視情報記録層に描画された可視情報のコントラストを向上させることができる。
【００１７】
次に、第２の本発明に係る光記録媒体は、基板と、前記基板上に形成され、レーザ光の照射によって可視情報が記録される可視情報記録層とを有する光記録媒体において、前記可視情報記録層の前記基板と反対側に光吸収層が形成され、前記可視情報記録層の前記基板側に反射層が形成されていることを特徴とする。
【００１８】
可視情報記録層に可視情報を描画した際、描画された部分で光散乱し、描画されていない部分で光が吸収されることで、コントラストが向上することとなり、視認性も良好となる。また、反射層を有することから、レーザ光をフォーカシングするのに十分な戻り光を得ることができる。
【００１９】
すなわち、第２の本発明においては、レーザ光で可視情報記録層に可視情報を描画する場合に、可視情報記録層に対するレーザ光のフォーカシングが良好で、且つ、可視情報記録層に描画された可視情報のコントラストを向上させることができる。
【００２０】
そして、第２の本発明において、前記可視情報記録層の吸収スペクトルは、波長６６０ｎｍ±３０ｎｍの範囲に吸収極大値を持つようにしてもよい。可視情報記録層として、特定の色調（黒色等）を得るために、波長６６０ｎｍ±３０ｎｍに大きな吸収を有する色素を用いた場合、通常は、レーザ光の波長での吸光度が大きくなり、レーザ光をフォーカシングするのに十分な戻り光を得ることができなくなる。しかし、この第２の本発明では、反射層を形成するようにしているため、上述のような不都合は生じず、可視情報記録層に対するレーザ光のフォーカシングを良好にすることができる。
【００２１】
また、第２の本発明において、前記光吸収層は、染料、顔料、金属微粒子又はこれらの混合物を有する黒色色材にて構成することができる。
【００２２】
また、第２の本発明において、前記基板の前記可視情報記録層側の面が粗面化されていてもよい。
【００２３】
前記反射層は、厚みが３〜３０ｎｍであることが好ましく、銀を含有することが好ましい。
【発明の効果】
【００２４】
以上説明したように、本発明に係る光記録媒体によれば、レーザ光で可視情報記録層に可視情報を描画する場合に、可視情報記録層に対するレーザ光のフォーカシングが良好で、且つ、可視情報記録層に描画された可視情報のコントラストを向上させることができる。
【発明を実施するための最良の形態】
【００２５】
以下、本発明に係る光記録媒体の実施の形態例を図１〜図４を参照しながら説明する。
【００２６】
［第１光記録媒体］
先ず、第１の実施の形態に係る光記録媒体（以下、第１光記録媒体１０Ａと記す）について図１及び図２を参照しながら説明する。
【００２７】
第１光記録媒体１０Ａは、図１に示すように、第１積層体１２と第２積層体１４とを有する。
【００２８】
第１積層体１２は、図２Ａにも示すように、表面にプリグルーブ１６が形成された透明性の第１基板１８と、該第１基板１８上に形成されたデジタル情報記録層２０と、該デジタル情報記録層２０上に形成された反射層２２とを有する。
【００２９】
第２積層体１４は、図２Ｂにも示すように、表面にプリピット（図示せず）が形成された透明性の第２基板２４と、該第２基板２４上に形成された可視情報記録層２６と、該可視情報記録層２６上に形成された光吸収層２８とを有する。
【００３０】
そして、図１に示すように、第１積層体１２及び第２積層体１４が、反射層２２と光吸収層２８とが対向するように、接着層３０を介して貼り合わされている。
【００３１】
デジタル情報記録層２０は、例えば第１基板１８側から照射されたレーザ光３２によってデータ（ピット情報）の記録及び／又は再生が可能となっている。
【００３２】
可視情報記録層２６は、例えば第２基板２４の端面（レーベル面）側から照射されたレーザ光３２によって可視情報（画像）が記録できるようになっている。
【００３３】
上述した第１光記録媒体１０Ａの構成としては、レーザ光３２の照射により可視情報の描画が可能な可視情報記録層２６と、該可視情報記録層２６のレーベル面とは反対側に形成された光吸収層２８とを具備した構成であれば特に限定されない。すなわち、読出し専用型、追記型、書換え可能型等のいずれにすることもできる。なかでも、追記型であることが好ましい。また、記録形式としては、相変化型、光磁気型、色素型等、特に制限されない。なかでも、色素型であることが好ましい。
【００３４】
特に、図１に示す第１光記録媒体１０Ａは、第１基板１８上にデジタル情報記録層２０を有し、第２基板２４上に可視情報記録層２６を有し、これらが貼り合わされた構成であることから、例えばＤＶＤ（ＤＶＤの他、ＤＶＤ−ＲやＤＶＤ−ＲＷ、ＨＤ  ＤＶＤ等を含む）の構成に適用することが好ましい。
【００３５】
第１光記録媒体１０Ａの層構成としては、図１に示す層構成のほか、例えば、以下の構成が挙げられる。
【００３６】
（１）第１の層構成は、図示しないが、第１基板１８上に、デジタル情報記録層２０、反射層２２、接着層３０を順次形成し、接着層３０上に、光吸収層２８及び可視情報記録層２６を有する第２基板２４を貼り合わせる構成である。
【００３７】
（２）第２の層構成は、図示しないが、第１基板１８上に、デジタル情報記録層２０、反射層２２、保護層、接着層３０を順次形成し、接着層３０上に、光吸収層２８及び可視情報記録層２６を有する第２基板２４を貼り合わせる構成である。
【００３８】
（３）第３の層構成は、図示しないが、第１基板１８上に、デジタル情報記録層２０、反射層２２、第１保護層、接着層３０、第２保護層を順次形成し、該第２保護層上に、光吸収層２８及び可視情報記録層２６を有する第２基板２４が形成されている構成である。
【００３９】
（４）第４の層構成は、図示しないが、第１基板１８上に、デジタル情報記録層２０、反射層２２、第１保護層、接着層３０、第２保護層、第３保護層を順次形成し、該第３保護層上に、光吸収層２８及び可視情報記録層２６を有する第２基板２４が形成されている構成である。
【００４０】
（５）第５の層構成は、第１基板１８上に、デジタル情報記録層２０、反射層２２、接着層３０、光吸収層２８を順次形成し、該光吸収層２８上に、可視情報記録層２６を有する第２基板２４が形成されている構成である。この層構成は図１とほぼ同じになる。
【００４１】
（６）第６の層構成は、図示しないが、第１基板１８上に、デジタル情報記録層２０、反射層２２、第１保護層を順次形成し、一方、第２基板２４上に、可視情報記録層２６、光吸収層２８、第２保護層を順次形成し、接着層３０を介して第１保護層及び第２保護層を貼り合わせる構成である。
【００４２】
なお、図１に示す層構成、並びに上記（１）〜（６）の層構成は単なる例示であり、これらの層構成は上述の順番のみでなく、一部を入れ替えてもよい。また、一部（可視情報記録層２６を除く）を省略してもかまわない。さらに、各層は１層で構成されても複数層で構成されてもよい。
【００４３】
以下、図１に記載の層構成を例に、第１光記録媒体１０Ａの各層とその形成方法について説明する。
【００４４】
（デジタル情報記録層２０）
デジタル情報記録層２０は、記録及び再生に使用されるレーザ光により情報の記録及び再生が行われる層である。特に、デジタル情報等の符号情報（コード化情報）が記録される。デジタル情報記録層２０としては、色素記録層でも相変化型記録層でもよいが、色素記録層が好ましい。
【００４５】
色素記録層（デジタル情報記録層２０）に含有される色素の具体例としては、シアニン色素、オキソノール色素、アゾ色素、フタロシアニン色素、トリアゾール化合物（ベンゾトリアゾール化合物を含む）、トリアジン化合物、メロシアニン化合物、アミノブタジエン化合物、桂皮酸化合物、ベンゾオキサゾール化合物、ピロメテン化合物、スクアリリウム化合物等が挙げられる。なお、これらは配位中心に金属原子を持っていてもよい。
【００４６】
また、特開平４−７４６９０号公報、同８−１２７１７４号公報、同１１−５３７５８号公報、同１１−３３４２０４号公報、同１１−３３４２０５号公報、同１１−３３４２０６号公報、同１１−３３４２０７号公報、特開２０００−４３４２３号公報、同２０００−１０８５１３号公報、及び同２０００−１５８８１８号公報等に記載されている色素を用いることも可能である。
【００４７】
上記化合物の中では、第１光記録媒体１０Ａが「ＣＤ−Ｒ」の場合、シアニン色素、アゾ色素、フタロシアニン色素が好ましく、「ＤＶＤ−Ｒ」の場合、シアニン色素、オキソノール色素、アゾ色素（Ｎｉ、Ｃｏ錯体を含む）、ピロメテン化合物が好ましく、「ブルーレイディスク及びＨＤ  ＤＶＤ」の場合、シアニン色素、オキソノール色素、アゾ色素、フタロシアニン色素、ベンゾトリアゾール化合物、トリアジン化合物が好ましい。
【００４８】
また、「ＣＤ−Ｒ」の場合、シアニン色素、アゾ色素、フタロシアニン色素がさらに好ましく、「ＤＶＤ−Ｒ」の場合、シアニン色素、オキソノール色素、アゾ色素（Ｎｉ、Ｃｏ錯体を含む）がさらに好ましく、「ブルーレイディスク及びＨＤ  ＤＶＤ」の場合、シアニン色素、オキソノール色素、アゾ色素、フタロシアニン色素がさらに好ましい。
【００４９】
デジタル情報記録層２０は、色素等の記録物質を、結合剤等と共に適当な溶剤に溶解して塗布液を調製する。次いでこの塗布液を基板上に塗布して塗膜を形成した後、乾燥することにより形成される。塗布液中の記録物質の濃度は、一般に０．０１〜１５質量％の範囲であり、好ましくは０．１〜１０質量％の範囲、より好ましくは０．５〜５質量％の範囲、最も好ましくは０．５〜３質量％の範囲である。
【００５０】
デジタル情報記録層２０の形成は、蒸着、スパッタリング、ＣＶＤ、又は溶剤塗布等の方法によって行うことができるが、溶剤塗布が好ましい。
【００５１】
塗布液の溶剤としては、酢酸ブチル、乳酸エチル、セロソルブアセテート等のエステル；メチルエチルケトン、シクロヘキサノン、メチルイソブチルケトン等のケトン；ジクロルメタン、１，２−ジクロルエタン、クロロホルム等の塩素化炭化水素；ジメチルホルムアミド等のアミド；メチルシクロヘキサン等の炭化水素；ジブチルエーテル、ジエチルエーテル、テトラヒドロフラン、ジオキサン等のエーテル；エタノール、ｎ−プロパノール、イソプロパノール、ｎ−ブタノール、ジアセトンアルコール等のアルコール；２，２，３，３−テトラフルオロプロパノール等のフッ素系溶剤；エチレングリコールモノメチルエーテル、エチレングリコールモノエチルエーテル、プロピレングリコールモノメチルエーテル等のグリコールエーテル類等を挙げることができる。
【００５２】
上記溶剤は使用する色素の溶解性を考慮して単独で、あるいは二種以上を組み合わせて使用することができる。塗布液中にはさらに酸化防止剤、ＵＶ吸収剤、可塑剤、潤滑剤等、各種の添加剤を目的に応じて添加してもよい。
【００５３】
結合剤を使用する場合、該結合剤の例としては、ゼラチン、セルロース誘導体、デキストラン、ロジン、ゴム等の天然有機高分子物質；及びポリエチレン、ポリプロピレン、ポリスチレン、ポリイソブチレン等の炭化水素系樹脂；ポリ塩化ビニル、ポリ塩化ビニリデン、ポリ塩化ビニル・ポリ酢酸ビニル共重合体等のビニル系樹脂；ポリアクリル酸メチル、ポリメタクリル酸メチル等のアクリル樹脂；ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物等の合成有機高分子を挙げることができる。
【００５４】
デジタル情報記録層２０の材料として結合剤を併用する場合、結合剤の使用量は、一般に色素の質量の０．０１倍量〜５０倍量の範囲にあり、好ましくは０．１倍量〜５倍量の範囲にある。
【００５５】
前記溶剤塗布の塗布方法としては、スプレー法、スピンコート法、ディップ法、ロールコート法、ブレードコート法、ドクターロール法、スクリーン印刷法等を挙げることができる。デジタル情報記録層２０は単層でも重層でもよい。デジタル情報記録層２０の層厚は一般に１０〜５００ｎｍの範囲にあり、好ましくは１５〜３００ｎｍの範囲にあり、より好ましくは２０〜１５０ｎｍの範囲にある。
【００５６】
デジタル情報記録層２０には、該デジタル情報記録層２０の耐光性を向上させるために、種々の褪色防止剤を含有させることができる。褪色防止剤としては、一般的に、一重項酸素クエンチャーが用いられる。一重項酸素クエンチャーとしては、既に公知の特許明細書等の刊行物に記載のものを利用することができる。その具体例としては、特開昭５８−１７５６９３号、同５９−３１１９４号、同６０−１８３８７号、同６０−１９５８６号、同６０−１９５８７号、同６０−３５０５４号、同６０−３６１９０号、同６０−３６１９１号、同６０−４４５５４号、同６０−４４５５５号、同６０−４４３８９号、同６０−４４３９０号、同６０−５４８９２号、同６０−４７０６９号、同６８−２０９９９５号、特開平４−２５４９２号、特公平１−３８６８０号、及び同６−２６０２８号等の各公報、ドイツ特許第３５０３９９号明細書、そして日本化学会誌１９９２年１０月号第１１４１頁等に記載のものを挙げることができる。
【００５７】
前記一重項酸素クエンチャー等の褪色防止剤の使用量は、通常、色素の質量の０．１〜５０質量％の範囲であり、好ましくは、０．５〜４５質量％の範囲、さらに好ましくは、３〜４０質量％の範囲、特に好ましくは５〜２５質量％の範囲である。
【００５８】
相変化型のデジタル情報記録層２０を構成する材料の具体例としては、Ｓｂ−Ｔｅ合金、Ｇｅ−Ｓｂ−Ｔｅ合金、Ｐｄ−Ｇｅ−Ｓｂ−Ｔｅ合金、Ｎｂ−Ｇｅ−Ｓｂ−Ｔｅ合金、Ｐｄ−Ｎｂ−Ｇｅ−Ｓｂ−Ｔｅ合金、Ｐｔ−Ｇｅ−Ｓｂ−Ｔｅ合金、Ｃｏ−Ｇｅ−Ｓｂ−Ｔｅ合金、Ｉｎ−Ｓｂ−Ｔｅ合金、Ａｇ−Ｉｎ−Ｓｂ−Ｔｅ合金、Ａｇ−Ｖ−Ｉｎ−Ｓｂ−Ｔｅ合金、Ａｇ−Ｇｅ−Ｉｎ−Ｓｂ−Ｔｅ合金、等が挙げられる。なかでも、多数回の書き換えが可能であることから、Ｇｅ−Ｓｂ−Ｔｅ合金、Ａｇ−Ｉｎ−Ｓｂ−Ｔｅ合金が好ましい。相変化型のデジタル情報記録層２０の層厚としては、１０〜５０ｎｍとすることが好ましく、１５〜３０ｎｍとすることがより好ましい。以上の相変化型のデジタル情報記録層２０は、スパッタ法、真空蒸着法等の気相薄膜堆積法等によって形成することができる。
【００５９】
（第１基板１８、第２基板２４）
第１光記録媒体１０Ａの第１基板１８及び第２基板２４は、従来の光記録媒体の基板として用いられている各種の材料から任意に選択することができる。なお、ここでは、第２基板２４のうち、可視情報記録層２６が形成される面にプリピット（図示せず）が形成されている。
【００６０】
第１基板１８及び第２基板２４の材料としては、例えば、ガラス、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィン及びポリエステル等を挙げることができ、所望によりそれらを併用してもよい。なお、これらの材料はフィルム状として又は剛性のある基板として使うことができる。上記材料の中では、耐湿性、寸法安定性及び価格等の点からポリカーボネートが好ましい。
【００６１】
第２基板２４は、スタンパを用いて、可視情報記録層２６が形成される側にプリピット（図示せず）を有する基板を作製する工程を経て製造される。
【００６２】
第１基板１８及び第２基板２４の厚さは、０．１〜１．２ｍｍとすることが好ましく、０．２〜１．１ｍｍとすることがより好ましく、０．５〜１．１ｍｍであることがさらに好ましい。０．５〜１．１ｍｍであることで、例えばＤＶＤ−Ｒ及びＤＶＤ＋ＲのドライブやＤＶＤレコーダに搭載されているレーザ光３２での描画が可能になる。また、第１基板１８には基本的にグルーブもしくはトラッキング用のサーボ信号が形成されていることが好ましく、第２基板２４にはそのような溝もしくはトラッキング用のサーボ信号が形成された基板を用いてもよい。第１基板１８のプリグルーブ１６のトラックピッチは、２８０〜９００ｎｍの範囲にとすることが好ましく、３００〜８００ｎｍの範囲とすることがより好ましい。また、プリグルーブ１６の深さ（溝深さ）は、１５〜２００ｎｍの範囲とすることが好ましく、２５〜１８０ｎｍの範囲とすることがより好ましい。
【００６３】
可視情報記録層２６に高精彩な可視画像を記録するには、第２基板２４にもトラッキング用のプリグルーブ（溝）を設けてもよい。この場合、プリグルーブのトラックピッチは、記録用のレーザ光３２の強度分布の観点から、０．３〜２００μｍの範囲にとすることが好ましく、０．６〜１００μｍの範囲とすることがより好ましく、０．７〜５０μｍとすることがさらに好ましい。
【００６４】
また、可視情報の記録時にトラッキングをかけて、且つ、レーザ光３２を入射する側の基板厚さが０．６ｍｍの場合において、溝の深さは、５０〜２５０ｎｍとすることが好ましく、８０〜２００ｎｍとすることがより好ましく、１００〜１８０ｎｍとすることがさらに好ましい。溝の幅は、１００〜６００ｎｍとすることが好ましく、２００〜５００ｎｍとすることがより好ましく、２５０〜４５０ｎｍとすることがさらに好ましい。なお、溝形状は、レーザ光３２の波長、ＮＡ、基板厚等でその最適範囲が異なることがある。
【００６５】
第１基板１８の表面（プリグルーブ１６が形成された面（ＲＯＭの場合はピットが形成された面）側）には、平面性の改善、接着力の向上、及びデジタル情報記録層２０の変質防止の目的で、下塗層が設けられてもよい。
【００６６】
下塗層の材料としては例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；及びシランカップリング剤等の表面改質剤等を挙げることができる。下塗層は、上記物質を適当な溶剤に溶解又は分散して塗布液を調製した後、この塗布液をスピンコート、ディップコート、エクストルージョンコート等の塗布法により基板表面に塗布することにより形成することができる。
【００６７】
下塗層の層厚は一般に０．００５〜２０μｍの範囲にあり、好ましくは０．０１〜１０μｍの範囲である。
【００６８】
一方、可視情報記録層２６に描画された可視情報において、鏡面反射光による周囲の映りこみを防止するには、図３の変形例に係る光記録媒体１０Ａａに示すように、第２基板２４に粗面化処理を施して第２基板２４の表面全体又は一部を粗面３４とすることが好ましい。
【００６９】
第２基板２４への粗面化処理方法としては、種々の方法があり特に限定はされないが、下記のような第１粗面化処理〜第５粗面化処理のいずれかを適用することが好ましい。
【００７０】
（１）第１粗面化処理は、第２基板２４が接触する一方の面に、粗面化処理が施されたスタンパを用いて、第２基板２４の可視情報記録層２６が形成される側の面を粗面化するものである。具体的には、先ず、第２基板２４を作製する際に使用するスタンパに粗面化処理を施す。当該粗面化処理の方法としては、例えば、サンドブラストといったブラスト処理等を行い、所望の粗さとしておく。また、第５粗面化処理で説明するような化学処理を施してもよい。そして、このスタンパの粗面化された面が第２基板２４の樹脂材料に接触するように、金型に設置し、公知の方法により成型することで、一方の面のみが粗面化された第２基板２４が作製される。なお、上記「所望の粗さ」としては、例えば、第２基板２４の粗面３４の１０点平均粗さ（Ｒｚ）が０．３〜５μｍであって、且つ、粗さ曲線要素の平均長さ（ＲＳｍ）が、１０〜５００μｍとすることが好ましい。この範囲にあることで、視認性を特に向上させることができる。第２基板２４の粗面３４の「Ｒｚ」「ＲＳｍ」は、いずれも原子間力顕微鏡（ＡＦＭ）、光干渉式粗さ計、触針式粗さ計等により測定することができる。特に、走査長が長く、かつ深さ方向のダイナミックレンジが大きいことから触針式粗さ計が好適である。
【００７１】
（２）第２の粗面化処理は、成型後に第２基板２４が接触する一方の面に粗面化処理が施された成型金型を用いて、第２基板２４の可視情報記録層２６が形成される側の面を粗面化するものである。具体的には、第２基板２４の成型用金型で、その一方の主面に粗面化処理を施す。当該粗面化処理の方法としては、上記第１粗面化処理の場合と同様であり、当該金型を用い、公知の方法により成型することで、一方の面のみが粗面化された第２の基板２４が作製される。
【００７２】
（３）第３粗面化処理は、第２基板２４を作製した後、可視情報記録層２６が形成される側の面に微粒子を分散した樹脂を塗布し、樹脂を硬化させて、第２基板２４の可視情報記録層２６が形成される側の面を粗面化するものである。上記樹脂としては、アクリレート系紫外線硬化樹脂、エポキシ系、イソシアネート系熱硬化性樹脂等を使用することができる。また、微粒子は、ＳｉＯ2、Ａｌ2Ｏ3等の無機微粒子やポリカーボネート、アクリル系の樹脂粒子等を使用することができる。微粒子の体積平均粒径は、０．３〜２００μｍであることが好ましく、０．６〜１００μｍであることがより好ましい。当該微粒子の粒径と添加量を調整することで、第２基板２４の粗面３４を所望の粗さとすることができる。
【００７３】
（４）第４粗面化処理は、第２基板２４を作製した後、可視情報記録層２６が形成される側の面に機械加工処理を施して、第２基板２４の可視情報記録層２６が形成される側の面を粗面化するものである。機械加工処理としては、種々の処理が適用できるが、サンドブラストといったブラスト処理を適用することが好ましい。
【００７４】
（５）第５粗面化処理は、第２基板２４を作製した後、可視情報記録層２６が形成される側の面に化学処理を施して、第２基板２４の可視情報記録層２６が形成される側の面を粗面化するものである。化学処理としては、成型後の第２基板２４の一方の面に溶剤を塗布したり、スプレーで噴霧する等してエッチングする処理を適用することができる。当該溶剤としては、ジメチルホルムアミド等の有機溶剤が好ましく、それ以外に、硝酸、塩酸、硫酸といった酸性溶剤等を挙げることができる。上記のような酸性溶剤の規定度を調整したり、塗布時間を調整することで、所望の粗さとすることができる。
【００７５】
（反射層２２）
情報の再生時における反射率の向上の目的で、デジタル情報記録層２０に隣接して反射層２２が設けられる。反射層２２の材料である光反射性物質はレーザ光３２に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉ等の金属及び半金属あるいはステンレス鋼を挙げることができる。これらの物質は単独で用いてもよいし、あるいは２種以上の組合せで、又は合金として用いてもよい。これらのうちで好ましいものは、Ｃｒ、Ｎｉ、Ｐｔ、Ｃｕ、Ａｇ、Ａｕ、Ａｌ及びステンレス鋼である。特に好ましくは、Ａｕ、Ａｇ、Ａｌあるいはこれらの合金であり、最も好ましくは、Ａｇ、Ａｌあるいはそれらの合金である。反射層２２は、例えば、上記光反射性物質を蒸着、スパッタリング又はイオンプレーティングすることにより、デジタル情報記録層２０及び可視情報記録層２６の上に形成することができる。反射層２２の層厚は、１０〜３００ｎｍの範囲にあり、５０〜２００ｎｍの範囲にあることが好ましい。
【００７６】
（接着層３０）
接着層３０は、図１における第１積層体１２と第２積層体１４とを接着するための層であり、反射層２２と光吸収層２８との間に位置する。接着層３０に使用される接着剤としては、公知の紫外線硬化樹脂等を使用することができる。
【００７７】
（光吸収層２８）
光吸収層２８は、可視光の波長領域で、光透過率が１０％以下であることが好ましい。そこで、この実施の形態では、光吸収層２８は、染料、顔料、金属微粒子又はこれらの混合物を有する黒色色材にて構成するようにしている。光吸収層２８の形成方法としては以下の方法が挙げられる。すなわち、上述した黒色色材をグリコールエーテル系、アルコール、キシレン等の溶剤に溶かして黒インキとし、この黒インキをスピンコート、塗布、スプレー噴射等の手法により可視情報記録層２６上に形成し、溶剤を蒸発させることで光吸収層２８を形成することができる。光吸収層２８の厚みは、５０〜１０００ｎｍが好ましい。
【００７８】
（可視情報記録層２６）
第１光記録媒体１０Ａは、上述したように、デジタル情報記録層２０とは反対側の面に可視情報記録層２６を有する。可視情報記録層２６には、文字、図形、絵柄等、ユーザが所望する可視画像（可視情報）が記録される。可視情報記録層２６に記録される可視情報とは、視覚的に認識可能な画像を意味し、文字（列）、絵柄、図形等あらゆる視認可能な情報を含む。可視情報としては、文字、図形、絵柄等、ユーザが所望する可視画像が含まれ、具体的には、ディスクのタイトル、内容情報、内容のサムネール、関連した絵柄、デザイン的な絵柄、著作権情報、記録日時、記録方法、記録フォーマット、バーコード等が挙げられる。
【００７９】
また、文字情報としては、使用可能者指定情報、使用期間指定情報、使用可能回数指定情報、レンタル情報、分解能指定情報、レイヤー指定情報、ユーザ指定情報、著作権者情報、著作権番号情報、製造者情報、製造日情報、販売日情報、販売店又は販売者情報、使用セット番号情報、地域指定情報、言語指定情報、用途指定情報、製品使用者情報、使用番号情報等が挙げられる。
【００８０】
可視情報記録層２６は、レーザ光３２の照射により、文字、画像、絵柄等の画像情報を視認可能に記録できればよい。レーザ光３２の照射によって可視情報を明瞭に形成できることを考慮すると、可視情報記録層２６は、色素化合物を含有することが好ましい。そして、その構成材料としては、上述したデジタル情報記録層２０において説明した色素を好適に用いることができる。この場合、コスト等を考慮して、可視情報記録層２６は色素化合物を含有する塗布液を用いてスピンコートにより形成されていることが好ましい。
【００８１】
また、第１光記録媒体１０Ａにおいては、上述したデジタル情報記録層２０の構成成分（色素又は相変化記録材料）と可視情報記録層２６の構成成分とを同じにしても、異ならせてもよいが、デジタル情報記録層２０と可視情報記録層２６とでそれぞれ要求される特性が相違するため、構成成分は異ならせることが好ましい。具体的には、デジタル情報記録層２０の構成成分は記録・再生特性に優れるものとし、可視情報記録層２６の構成成分は記録される可視情報（画像）のコントラストが高くなるものとすることが好ましい。特に、色素を用いる場合、可視情報記録層２６には、記録される可視情報（画像）のコントラスト向上の観点から、上述した色素の中でも特に、シアニン色素、フタロシアニン色素、アゾ色素、アゾ金属錯体、オキソノール色素を用いることが好ましい。
【００８２】
また、ロイコ系の染料も使用することができる。具体的には、クリスタルバイオレットラクトン；３，３−ビス（１−エチル２−メチルインドール−３−イル）フタリド、３−（４−ジエチルアミノ−２−エトキシフェニル）−３−（１−エチル２−メチルインドール−３−イル）−４−アザフタリド等のフタリド化合物；３−シクロヘキシルメチルアミノ−６−メチル−７−アニリノフルオラン、２−（２−クロロアニリノ）−６−ジブチルアミノフルオラン、３−ジエチルアミノ−６−メチル−７−アニリノフルオラン、３−ジエチルアミノ−６−メチル−７−キシリジノフルオラン、２−（２−クロロアニリノ）−６−ジエチルアミノフルオラン、２−アニリノ−３−メチル−６（Ｎ−エチルイソペンチルアミノ）フルオラン、３−ジエチルアミノ−６−クロロ−７−アニリノフルオラン、３−ベンジルエチルアミノ−６−メチル−７−アニリノフルオラン、３−メチルプロピルアミノ−６−メチル−７−アニリノフルオラン等のフルオラン化合物；等が好ましい。
【００８３】
可視情報記録層２６は、上述した色素を溶剤に溶解して塗布液を調製し、該塗布液を塗布することによって形成することができる。溶剤としては既述のデジタル情報記録層２０の塗布液の調製に使用する溶剤と同じ溶剤を使用することができる。その他の添加剤、塗布方法等は、上述したデジタル情報記録層２０の場合と同様である。
【００８４】
そして、この第１光記録媒体１０Ａにおいては、第２基板２４と可視情報記録層２６の界面の反射率Ｒが以下のように設定されている。すなわち、レーザ光３２の波長における可視情報記録層２６の複屈折率をｎ、ｋ、第２基板２４の屈折率をｎ0としたとき、第２基板２４と可視情報記録層２６との界面における反射率Ｒが
Ｒ＝｛（ｎ−ｎ0）2＋ｋ2｝／｛（ｎ＋ｎ0）2＋ｋ2｝
で表される場合、反射率ＲがＲ≧０．１６を満たすようにしている。反射率Ｒは、Ｒ≧０．２５であることがさらに好ましい。
【００８５】
具体的には、上述の反射率ＲがＲ≧０．１６を満たすような複屈折率ｎ、ｋを持つ色素化合物を選定し、選定された色素化合物を有する色素塗布液を第２基板２４上に塗布することによって、可視情報記録層２６を形成する。なお、第２基板２４の屈折率ｎ0は、第２基板２４がポリカーボネートで構成される場合、ｎ0＝１．５９である。
【００８６】
第１光記録媒体１０Ａでは、可視情報記録層２６のレーベル面とは反対側に光吸収層２８を形成したので、可視情報記録層２６に可視情報を描画した際、描画された部分で光散乱し、描画されていない部分で光が吸収されることで、コントラストが向上することとなり、視認性も良好となる。レーザ光３２で可視情報記録層２６に可視情報を描画する際に、光吸収層２８の存在によって、レーザ光３２の反射光強度が低下するおそれがあるが、上述した反射率ＲがＲ≧０．１６を満たすような複屈折率ｎ、ｋを持つ色素化合物を含有した可視情報記録層２６を形成するようにしたので、可視情報記録層２６からフォーカシングするのに十分な反射光を得ることができる。
【００８７】
すなわち、第１光記録媒体１０Ａにおいては、レーザ光３２で可視情報記録層２６に可視情報を描画する場合に、可視情報記録層２６に対するレーザ光３２のフォーカシングが良好で、且つ、可視情報記録層２６に描画された可視情報のコントラストを向上させることができる。
【００８８】
以下に、図１では図示しないが、好ましい態様において形成される保護層について説明する。
【００８９】
（保護層）
反射層２２やデジタル情報記録層２０等を物理的及び化学的に保護する目的で保護層が設けられてもよい。保護層に用いられる材料の例としては、ＺｎＳ、ＺｎＳ−ＳｉＯ2、ＳｉＯ、ＳｉＯ2、ＭｇＦ2、ＳｎＯ2、Ｓｉ3Ｎ4等の無機物質、熱可塑性樹脂、熱硬化性樹脂、ＵＶ硬化性樹脂等の有機物質を挙げることができる。
【００９０】
また、熱可塑性樹脂、熱硬化性樹脂の場合には、これらを適当な溶剤に溶解して塗布液を調製した後、この塗布液を塗布し、乾燥することによっても形成することができる。ＵＶ硬化性樹脂の場合には、この塗布液を塗布し、ＵＶ光を照射して硬化させることによっても形成することができる。これらの塗布液中には、さらに帯電防止剤、酸化防止剤、ＵＶ吸収剤等の各種添加剤を目的に応じて添加してもよい。保護層の層厚は一般には０．１μｍ〜１ｍｍの範囲にある。
【００９１】
なお、第１光記録媒体１０Ａは、第１基板１８にレーザ光３２により再生可能な情報が記録された記録部（ピット）を有する、いわゆる再生専用型の光ディスクに適用することができるのは既述の通りである。
【００９２】
［第２光記録媒体］
次に、第２の実施の形態に係る光記録媒体（以下、第２光記録媒体１０Ｂと記す）について図４を参照しながら説明する。
【００９３】
第２光記録媒体１０Ｂは、図４に示すように、上述した第１光記録媒体１０Ａとほぼ同様の構成を有するが、第２積層体１４における第２基板２４と可視情報記録層２６との間に第２反射層３６が形成されている点で異なる。
【００９４】
ここで、第２光記録媒体１０Ｂの各層について説明する。なお、第１基板１８、デジタル情報記録層２０、反射層２２、第２基板２４及び接着層３０については、第１光記録媒体１０Ａと同じであるため、その重複説明を省略する。
【００９５】
（第２反射層３６）
可視情報記録層２６に対するレーザ光３２のフォーカシングを良好することと、可視情報記録層２６に描画された可視情報の鮮明度を良好にする目的で、可視情報記録層２６のレーベル面側に隣接して第２反射層３６が設けられる。第２反射層３６の材料である光反射性物質はレーザ光３２に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉ等の金属及び半金属あるいはステンレス鋼を挙げることができる。これらの物質は単独で用いてもよいし、あるいは２種以上の組合せで、又は合金として用いてもよい。これらのうちで好ましいものは、Ｃｒ、Ｎｉ、Ｐｔ、Ｃｕ、Ａｇ、Ａｌ及びステンレス鋼である。特に好ましくは、Ａｇ、Ａｌあるいはこれらの合金であり、最も好ましくは、Ａｇあるいはその合金である。第２反射層３６は、例えば、上記光反射性物質を蒸着、スパッタリング又はイオンプレーティングすることにより、第２基板２４上に形成することができる。第２反射層３６の層厚は、３〜３０ｎｍであることが好ましく、さらに好ましくは５〜２０ｎｍである。
【００９６】
（可視情報記録層２６）
第２光記録媒体１０Ｂは、上述したように、デジタル情報記録層２０とは反対側の面に可視情報記録層２６を有する。可視情報記録層２６の用途及び構成材料は、上述した第１光記録媒体１０Ａの可視情報記録層２６とほぼ同様である。
【００９７】
特に、この第２光記録媒体１０Ｂにおける可視情報記録層２６は、吸収スペクトルが、波長６６０ｎｍ±３０ｎｍの範囲に吸収極大値を持つ。また、可視情報記録層２６の厚みは、８０ｎｍ以上である。
【００９８】
可視情報記録層２６に可視情報を描画した場合、描画された部分で光散乱し、描画されていない部分で光が吸収されることで、コントラストが向上することとなり、視認性も良好となる。そのためには、可視情報記録層２６の膜厚を厚くする、すなわち、従来例の厚み（例えば１００ｎｍ程度）よりも大幅に厚くすることが必要である。そこで、単純に可視情報記録層２６を厚くした場合、可視情報の描画に使用されるレーザ光３２をフォーカシングするのに十分な戻り光を得ることができなくなる。加えて、可視情報記録層２６のレーベル面と反対側に光吸収層２８を形成するようにしているため、レーザ光３２の反射光強度が低下するおそれがある。
【００９９】
しかし、第２光記録媒体１０Ｂでは、可視情報記録層２６のレーベル面側に膜厚１０〜３０ｎｍの第２反射層３６を形成するようにしているため、可視情報の描画時において、第２反射層３６を介してレーザ光３２をフォーカシングするのに十分な戻り光を得ることができる。その結果、可視情報記録層２６の膜厚を８０ｎｍ以上厚くすることができ、可視情報記録層２６に描画された可視情報のコントラストを向上させることができる。また、光吸収層２８の機能であるコントラストの向上という効果を十分に発揮させることができる。
【０１００】
［記録方法］
上述した光記録媒体１０（第１光記録媒体１０Ａ及び第２光記録媒体１０Ｂを含む）の可視情報記録層２６への可視情報（画像）の記録は、具体的には、少なくとも光記録媒体１０の可視情報記録層２６への画像情報の記録が可能な記録装置とを用いて行う。
【０１０１】
例えば光記録媒体１０において、可視情報記録層２６への画像の記録、及びデジタル情報記録層２０への光情報の記録は、両層への記録機能を有する１つの光記録媒体ドライブ（記録装置）で行うことができる。このように１つの光記録媒体ドライブを使用する場合、可視情報記録層２６及びデジタル情報記録層２０のいずれか一方の層への記録を行った後、裏返して他方の層に記録を行うことができる。可視情報記録層２６への可視情報（画像）の記録をする機能を有する光記録媒体ドライブとしては、例えば、特開２００２−２０３３２１号公報、特開２００３−２０３３４８号公報、特開２００３−２４２７５０号公報等に記載されている。
【０１０２】
特に、本実施の形態では、第２基板２４に形成されたプリピット（図示せず）を検出することによって、当該光記録媒体１０が可視情報記録層２６を有する光記録媒体１０であるかを容易に検出することができ、また、プリピットに含まれる情報に基づいて、可視情報記録層２６に可視情報（画像）を描画する際のレーザ出力を最適な出力に設定することができ、しかも、可視情報を高い描画特性をもって記録することができる。
【０１０３】
なお、本発明に係る光記録媒体は、上述の実施の形態に限らず、本発明の要旨を逸脱することなく、種々の構成を採り得ることはもちろんである。
【図面の簡単な説明】
【０１０４】
【図１】第１光記録媒体の一例を一部省略して示す断面図である。
【図２】図２Ａは第１積層体の一例を一部省略して示す断面図であり、図２Ｂは第２積層体の一例を一部省略して示す断面図である。
【図３】第１光記録媒体の変形例を一部省略して示す断面図である。
【図４】第２光記録媒体の一例を一部省略して示す断面図である。
【符号の説明】
【０１０５】
１０Ａ、１０Ａａ、１０Ｂ…光記録媒体      １２…第１積層体
１４…第２積層体                          １８…第１基板
２０…デジタル情報記録層                  ２２…反射層
２４…第２基板                            ２６…可視情報記録層
２８…光吸収層                            ３４…粗面
３６…第２反射層
【図１】
2008084458.tif 000003
【図２】
2008084458.tif 000004
【図３】
2008084458.tif 000005
【図４】
2008084458.tif 000006